Brevet FR2786192A1 — publié le 20000526

MATÉRIAUX DE RESINES THERMOPLASTIQUES RENFORCEES PAR DES FIBRES LONGUES ET INCORPORANT DES CHARGES, ET LEUR PROCEDE DE FABRICATION. La présente invention concerne les résines thermoplastiques renforcées par des fibres longues et leur fabrication. Ces résines sont généralement obtenues sous la forme de joncs ou rubans, découpés ensuite en granulés, et elles sont adaptées au moulage notamment par injection, compression ou extrusion transfert. La présente invention concerne un moyen d'introduire une ou plusieurs charges solides dans une composition comprenant une telle résine et de telles fibres. On vise par là à apporter des propriétés supplémentaires à la résine renforcée par les fibres, suivant le type de charge choisi, en particulier à augmenter la rigidité du matériau. L'introduction de la charge peut cependant avoir d'autres fonctions que celle de modifier les propriétés mécaniques. On peut entre autres citer comme charges, les colorants, les charges antistatiques, les stabilisants, etc. Il est bien connu de renforcer les résines thermoplastiques par des fibres longues. Un moyen traditionnel était de gainer par extrusion des mèches de fibres ou des rovings de résines thermoplastiques. Un problème se posait cependant, décrit et partiellement résolu dans le brevet britannique n 1 094 439, résultant de la mauvaise adhérence aux fibres de certaines résines thermoplastiques, comme les polyolefines. Il a été remédié à cet inconvénient en imprégnant les fibres, préalablement à leur revêtement par la résine thermoplastique choisie (pouvant être appelée résine thermoplastique de revêtement, de gainage ou de matrice), d'un polymère thermoplastique de mouillage (pouvant aussi être appelé polymère ou résine thermoplastique d'imprégnation), tel qu'une polyoléfine modifiée par greffage d'un acide polycarboxylique éthyléniquement insaturé. Les méthodes d'imprégnation étaient toutefois peu satisfaisantes, la plus réaliste consistant à faire passer les fibres en continu dans une solution de polymère d'imprégnation avant le revêtement final. Outre le risque de laisser dans le matériau des traces de solvant, le procédé était peu pratique et onéreux par le fait qu'il nécessitait une manipulation inopportune de solvant. Dans le brevet américain US-A-3 993 726, a été décrit un procédé de fabrication en continu d'articles en résine thermoplastique renforcée de fibres longues de verre. Selon la technique décrite, le roving est imprégné d'un mélange de résine thermoplastique de mouillage et de résine thermoplastique à renforcer, dans une filière en tête d'équerre alimentée par une extrudeuse. L'imprégnation des fibres se fait ici en épanouissant les fibres du roving dans la filière et en faisant passer lesdites fibres et le mélange thermoplastique dans une zone d'embarrage pour bien faire pénétrer la matière entre chaque fibre. Ce système était peu satisfaisant, car le polymère de mouillage dilué à l'autre polymère perdait la majeure partie de son efficacité. Pour pallier ces inconvénients, la Société déposante a alors mis au point un procédé qui fait l'objet de son brevet européen EP-B-0 342 080 et qui permet de renforcer par des fibres le maximum de résine thermoplastique de matrice en utilisant le minimum de résine d'imprégnation grâce à une méthode simple de répartition maximum de ladite résine d'imprégnation au travers des fibres des rovings. Le procédé consiste à faire passer dans une première étape les rovings, après avoir soigneusement épanoui les fibres, dans une filière alimentée, en tête d'équerre, en résine thermoplastique d'imprégnation. Apres imprégnation des fibres, les rovings passent, dans une seconde étape, à travers une seconde filière, également alimentée en tête d'équerre, alimentée en résine thermoplastique de matrice compatible avec la résine thermoplastique d'imprégnation. Conformément à un mode de réalisation particulier, on procède de la façon suivante: * Dans une première étape, les rovings, préalablement à leur passage dans la filière d'imprégnation, sont épanouis de façon à étaler sensiblement côte à côte chacune des fibres de roving. Les rovings se trouvent dans5 ce cas sous forme de nappe ou de ruban constitué d'une succession de fibres individuelles continues parallèles. Pour réaliser cet alignement des fibres en épanouissant le roving, on introduit les rovings dans la filière d'imprégnation alimentée en polymère thermoplastique d'imprégnation fondu après les avoir fait passer dans au moins une chicane d'une zone d'embarrage qui, forçant le roving, provoque l'étalement des fibres le constituant. La nappe ou le ruban ainsi formé est ensuite imprégné de résine thermoplastique d'imprégnation et tiré, avant la filière de15 conformation, dans un nouveau système d'embarrage formé de chicanes sensiblement parallèles à la première chicane ou aux premières chicanes. Dans ce système, la nappe ou le ruban imprégné de résine thermoplastique d'imprégnation passe dans au moins deux chicanes opposées et parallèles l'une par rapport à l'autre. Dans ces conditions, l'ensemble des fibres imprégnées de résine thermoplastique d'imprégnation est, dans la première chicane, écrasé sur une de ses faces forçant la résine à s'infiltrer à l'état fondu entre les fibres pour passer vers la face opposée. L'effet inverse se produit quand l'ensemble des fibres imprégnées entre en contact avec la chicane opposée. Ce système d'embarrage avant et après le contact avec le polymère thermoplastique d'imprégnation permet l'imprégnation individuelle des fibres avec le minimum de polymère. Les fibres imprégnées passent enfin dans une filière de conformation permettant de réaliser des rubans ou des joncs. * En sortie de filière de conformation, les fibres imprégnées de résine thermoplastique d'imprégnation sont dans la deuxième étape gainées par la résine thermoplastique à renforcer. Pour ce faire, les fibres continues imprégnées de la résine thermoplastique d'imprégnation à une température de préférence supérieure d'environ 40 C a celle de fusion de ladite résine d'imprégnation passent dans une filière alimentée en tête d'équerre classique, telle qu'utilisée pour le revêtement de fil ou de câble. Cette filière est alimentée en résine thermoplastique destinée à5 être renforcée de fibres et se situe sensiblement dans l'alignement de la filière de conformation du système d'embarrage. En sortie de filière, les rubans ou joncs sont granulés. Ces granulés à fibres longues, c'est-à-dire dont la longueur des fibres correspond à celle du granule, sont comme indiqué ci-dessus particulièrement adaptés à l'injection, la compression et l'extrusion transfert. Le renforcement des résines thermoplastiques de matrice, telles que le polypropylène, par des fibres longues, permet ainsi d'obtenir des matériaux à très haute rigidité et à très haute résistance au choc simultanément. Cependant, la présence de fibres longues dans le matériau peut induire des défauts de surface sur les pièces injectées (pare-chocs de véhicules par exemple) à partir de granulés de ces résines thermoplastiques renforcées. Dans le meilleur des cas, on obtient des surfaces rugueuses o l'on peut deviner la présence des fibres. Cherchant à introduire une ou plusieurs charges solides dans une composition de résine thermoplastique renforcée par des fibres longues, comme cela a déjà été indiqué ci-dessus, la Société déposante a découvert que la ou les charges solides ne doivent pas être introduites dans le polymère d'imprégnation. Ceci lui a également permis de découvrir que l'introduction d'au moins une charge solide dans la résine thermoplastique de matrice, par conséquent dans la partie extérieure des joncs ou rubans, peut améliorer l'aspect de surface des pièces injectées, tout en permettant d'apporter les propriétés supplémentaires recherchées. Dès lors que l'on souhaitera que les fibres ne confèrent plus de rugosité de surface au produit injecté, il sera préférable d'introduire une plus forte quantité de charge. La présente invention a donc d'abord pour objet un matériau de résine thermoplastique renforcée par des fibres longues, adapté au moulage notamment par injection, compression ou extrusion transfert, ledit matériau5 comprenant des fibres continues sensiblement parallèles noyées individuellement dans une résine thermoplastique d'imprégnation, l'ensemble étant gainé de la matière thermoplastique destinée à être renforcée par lesdites fibres, appelée résine thermoplastique de matrice,10 caractérisé par le fait qu'au moins une charge a été incorporée à la résine thermoplastique de matrice. Dans son sens le plus général, une charge susceptible d'être utilisée conformément à la présente invention peut être définie comme étant un solide ne fondant pas dans les conditions d'utilisation dans le cadre de la présente invention, et ne présentant généralement pas de point de fusion en dessous de 400 C. La charge ou au moins l'une des charges peut être une charge organique, étant alors par exemple constituée par du noir de carbone. On peut citer un noir de carbone ayant une surface spécifique de 50 à 1000 m2/g. La charge ou au moins l'une des charges peut aussi être une charge minérale, en particulier une charge minérale ayant une surface spécifique inférieure à 50 m2/g et plus généralement inférieure à 20 m2/g. A titre d'exemples de charges minérales, on peut citer: (a) les charges minérales classiques telles, que: (al) la wollastonite, le kaolin calciné ou non, le talc, le mica, la craie précipitée ou non, le quartz, la silice, CaSO4, la dolomite (CaCO3. MgCO3), la montmorillonite (aluminosilicate), ces charges ayant une taille généralement comprise entre 0,05 Mm et 1 mm; (a2) les billes de verre, ayant un diamètre généralement compris entre 0,5 Nm et 5 mm; 1 - (a3) les fibres de verre ou de carbone, ayant une longueur généralement comprise entre 100 microns et 20 mm et un diamètre généralement compris en 0,5 micron et 1 mm; (b) les charges anti-feu, telles que Al(OH)3, Mg(OH)2, la huntite (3MgCO3eCaCO3), l'hydromagnésite (3MgCO3.Mg(OH)2.3H20), Sb203, Sb205, l'ammonium (poly)phosphate et la mélamine (poly)phosphate, ces charges ayant une taille généralement comprise entre 0,05 gm et 1 mm; (c) les charges à haute densité, telles que BaSO4, ZrSiO4, Fe304, ces charges ayant une taille généralement comprise entre 0,05 gm et 1 mm; (d) les charges conductrices, telles que: (dl) les fibres métalliques, telles que les fibres d'aluminium, de cuivre, de fer, d'acier inoxydable, ces fibres ayant une longueur généralement comprise entre 100 microns et 20 mm et un diamètre généralement compris entre 0,5 micron et 1 mm; (d2) les fibres de verre recouvertes de métal tel que le nickel, ces fibres ayant une longueur généralement comprise entre 100 microns et 20 mm et un diamètre généralement compris entre 0,5 micron et 1 mm; (d3) les particules métalliques, telles que les flocons d'aluminium, ayant une dimension généralement de 0,1 a 10 mm2 x 5 im à 1 mm d'épaisseur; et (d4) les particules métallisées, telles que le mica recouvert de nickel ou les billes de verre recouvertes d'argent. Une famille particulière de charges minérales est celle des charges minérales particulaires, ayant un diamètre moyen de taille des particules allant de 20 nm à 500 Mm, plus particulièrement de 50 nm à 100 gm. Par ailleurs, on peut utiliser une charge ou au moins une charge qui a été traitée en surface. Les charges peuvent en effet avoir été traitées en surface dans le but d'améliorer leur dispersion au sein de la matrice, ou de diminuer la viscosité du polymère charge, ou de modifier les propriétés mécaniques de ce polymère chargé. Parmi les traitement de surface courants, on peut citer le traitement par des acides gras (par exemple, l'acide stéarique), par des silanes, des titanates, etc. L'introduction de la ou des charges peut par ailleurs avoir différentes fonctions, selon la nature de la charge: colorant, antistatique, stabilisant, modification des propriétés mécaniques. Le choix de la ou des charges pour obtenir telle ou telle propriété particulière est à la portée de l'homme du métier. C'est ainsi que le noir de carbone en forte quantité (par exemple plus de 10%, voire plus de 20% en poids par rapport au poids total résines d'imprégnation et de matrice + fibres longues + charge(s)) peut servir à donner de la conductivité, et, de ce fait, à donner de l'antistatisme. Comme on l'a bien laissé entendre ci-dessus, on peut utiliser une charge ou un mélange de charges organiques et/ou minérales. C'est ainsi que la charge peut comprendre du noir de carbone et une charge minérale ne comprenant pas de carbone. Par ailleurs, la charge peut fort bien ne pas comprendre de carbone et peut donc ne pas être du noir de carbone. Il n'y a donc pas de limite inférieure concernant la quantité de charge(s) à incorporer dans la résine de matrice. C'est ainsi que la ou les charges peuvent être introduites, par exemple à titre de colorant, à raison de moins de 1% en poids par rapport au poids total résines i d'imprégnation et de matrice + fibres longues + charges; à titre d'exemple, on peut citer le noir de carbone. Cependant, avantageusement, la charge ou les charges sont présentes dans une quantité suffisante pour faire disparaître la rugosité de surface des pièces moulées à partir de ces granulés, rugosité de surface due aux fibres longues de renforcement. A cet effet, on peut citer une quantité de charges de plus de 1% en poids, notamment d'au moins 2% en poids, en particulier de 2 à 30% en poids par rapport au poids total résines d'imprégnation et de matrice + fibres longues + charge(s). Les matériaux selon la présente invention peuvent avoir la composition suivante, pour 100% en poids de (A) + (B) + (C) + (D): (A) 10 à 50% en poids, en particulier 20 à 40 % en poids, de fibres longues; et (B) 5 à 40 % en poids, en particulier 10 à 20 % en poids, de résine thermoplastique d'imprégnation; (C) 20 à 88% en poids, en particulier 40 à 70 % en poids, de résine de matrice (sans la ou les charges); (D) jusqu'à 30% en poids, en particulier de 2 à 30% en poids, de la ou des charges, ladite résine de matrice pouvant contenir également au moins un additif usuel, tel qu'un colorant ou un stabilisant. Les fibres continues servant à renforcer les résines thermoplastiques sont connues. Elles sont organiques ou minérales. A titre d'exemple, on peut citer les rovings de fibres de verre, de silice, de carbone, ou encore d'aramide. Comme il a été précisé, le polymère thermoplastique d'imprégnation doit être compatible avec le polymère thermoplastique de matrice. Cette compatibilité est un caractère, quoique bien connu de l'homme du métier et d'importance pratique considérable, dont la définition scientifique n'a jamais été donnée de façon tout à fait satisfaisante. Sans entrer dans les détails fort controversés de miscibilité réciproque partielle des polymères considérés, on estime ici que deux polymères sont compatibles s'il est possible de les mélanger de façon à obtenir une matière présentant une tenue mécanique voisine de, ou supérieure à, celle du plus faible des deux. Selon cette définition et à titre d'exemple, les couples: - polyéthylène haute densité greffe - polyéthylene basse densité; polyéthylene haute densité greffé - copolymère éthylène - acétate de vinyle (EVA); - EVA greffé - poly(chlorure de vinyle); - polypropylène greffé - polypropylene; - copolymère séquencé poly(éther-amide) polyamide; - polyamide fonctionnalisé (par exemple (,w diamines, a,X diacides, a amine O acide, monoamine) - polyamide; - EVA modifié - EVA ou polyethylène basse densité (PEbd); - polyethylène basse densité linéaire (PEbd) greffé - PEbdl ou PEbd, sont compatibles, tandis qu'un homopolymère de chlorure de vinyle et un homopolymère de styrène sont incompatibles. On entend par polymère thermoplastique d'imprégnation, un polymère permettant d'augmenter la surface de contact intime fibre- polymère jouant ainsi le rôle d'agent de couplage. Les rôles des agents de couplage sont expliqués dans Polymer Engineering Composite, M.O.W. Richardson - Appl. Sc. Publ. 1977, les plus connus étant les organosilanes. Le polymère thermoplastique d'imprégnation est habituellement choisi parmi les polymères de basse viscosité, ou encore parmi les polymères dont la polarité est accrue par rapport aux polymères correspondants d'origine. Le polymère de basse viscosité est de préférence un polymère dont la viscosité de fusion (6f + 40CC) est au plus égale à celle d'un polypropylène d'indice de fluidité 20 (Melt Index) à 230 C sous 2,16 kg selon la norme ASTM D 1328. Parmi les polymères de basse viscosité, on peut citer: les polymères modifiés par dégradation peroxydique, comme dans le cas par exemple du polypropylène, du polyamide, du polystyrène, ou encore les polymères résultant5 de la polyaddition d'un oligomère polyamide fonctionnalisé avec un coréactif, tel que, par exemple, un polyepoxy ou un polyisocyanate ou d'un oligomère de polypropylene fonctionnalisé avec un coréactif tel que, par exemple, un polyéther diol, le polybutadiène dihydroxylé ou un polyamide c,w diamine. Ces polymères de basse viscosité sont également obtenus à partir de polyesters saturés, tels que polybutylène téréphtalate (PBT) ou polyéthylène téréphtalate (PET), dont les chaînes sont coupées par dégradation contrôlée de façon à obtenir un oligomère fonctionnel. Cette formation d'oligomère fonctionnel se réalise par malaxage à chaud du polyester saturé en présence de diamine et plus particulièrement de dodécanediamine. Parmi les polymères dont la polarité est accrue par rapport aux polymères correspondants d'origine, on préfère les polymères possédant des sites polaires éventuellement réactifs. Les polymères possédant des sites polaires sont généralement des polymères modifiés soit par greffage soit par séquençage à partir, par exemple, d'anhydride maleique, d'acide acrylique, d'acétate de vinyle dans le cas du polyéthylène, du polypropylène ou des copolymères, ou encore plus généralement à partir de composés fournissant par exemples des sites polaires du type cétone, aldéhyde, acide, ester, cyano, amine, etc... Parmi les polymères modifiés par greffage ou séquençage particulièrement recommandés, on peut citer: - le polypropylène greffé, tel que le polypropylène greffé anhydride maléique ou acide acrylique; - le poly(éthylène-vinylacétate) en tant que tel ou greffé anhydride maléique; - le polyéthylene haute densité greffé, tel que le polyéthylène haute densité greffé acide acrylique ou anhydride maléique; - le polyéthylène basse densité linéaire greffe, tel que le polyéthylène basse densité linéaire greffé acide acrylique ou anhydride maléique; - les copolymères séquences poly(éther-amide). Certains polymères d'imprégnation peuvent être directement préparés par greffage ou dégradation contrôlé in situ dans l'étape d'imprégnation des rovings. Pour ce faire, on fait réagir les constituants: polymère, agent de dégradation plus éventuellement agent de greffage, à l'état fondu dans l'extrudeuse alimentant la filière d'imprégnation. Dans le cas d'une dégradation par voie peroxydique, on choisit, de préférence, parmi les peroxydes ceux possédant une durée de demi-vie à la température de réaction, habituellement comprise entre 180 et 250'C, inférieure ou égale au temps de séjour du polymère dans l'extrudeuse. Les taux d'agent du greffage et/ou d'agent de dégradation sont généralement compris entre 0,5 et 3% en poids par rapport au poids de polymère de base. On peut citer l'utilisation de résines d'imprégnation et de matrice qui comprennent toutes deux un polymère du propylène. Par polymère du propylène, on entend un polymère comprenant des unités polymérisées du propylène, le cas échéant avec un ou plusieurs comonomères tels que l'éthylène. On peut en particulier citer l'utilisation, comme résine d'imprégnation, d'un polypropylène maléisé à 0,5- 1,5% en poids d'anhydride maléique (par exemple, 1% en poids) de MFI ("melt flow index", indice de fusion) 1 à 1000 (par exemple 400), mesuré à 230 C sous 2,16 kg, ou un mélange d'un tel polypropylene avec un polypropylene homopolymère ayant un MFI de 1 à 1000 (par exemple 40), mesuré à 230 C sous 2,16 kg, et, en même temps, comme résine de matrice, un polypropylene ayant un MFI de 1 à 100 (par exemple 40) mesuré à 230 C sous 2,16 kg, le cas échéant avec une quantité mineure d'un polypropylène maléisé à 0,5-1,5% d'anhydride maléique, de MFI 1 à 1000 (par exemple 400) mesuré à 230 C sous 2,16 kg. La résine d'imprégnation peut ne pas être ou ne pas comprendre un polymère à base de (méth)acrylate d'alkyle dans le cas d'une résine thermoplastique halogénée de matrice incorporant une charge solide. La présente invention a également pour objet un procédé de fabrication d'un matériau de résine thermoplastique renforcée de fibres longues tel que défini ci-dessus, ce procédé étant caractérisé par le fait qu'il consiste a imprégner par extrusion lesdites fibres longues, sous forme de rovings, par une résine thermoplastique d'imprégnation dans une filière alimentée en tête d'équerre, lesdits rovings imprégnés étant ensuite repris, à une température supérieure à celle de fusion de la résine thermoplastique d'imprégnation, dans une seconde filière o ils sont gainés par la résine thermoplastique de matrice à laquelle au moins une charge a été incorporée. Conformément à une caractéristique particulière de ce procédé, préalablement à l'imprégnation des rovings par la résine thermoplastique d'imprégnation, les rovings sont épanouis par passage dans une zone d'embarrage, et après l'imprégnation, les rovings sont tirés dans une seconde zone d'embarrage avant d'être conformés et de passer dans la seconde filière de gainage. Les fibres continues imprégnées de la résine d'imprégnation sortent de la filière de conformation, la résine d'imprégnation se trouvant à l'état fondu. Elles se refroidissent de préférence au contact de l'air ambiant avent de pénétrer dans la seconde filière alimentée en résine de matrice à laquelle au moins une charge a éte incorporée. Avant de pénétrer dans cette filière, les fibres continues imprégnées de la résine d'imprégnation sont en général à une température comprise entre 40 et 80 C. La distance entre la filière de conformation des fibres imprégnees de résine thermoplastique d'imprégnation et la filière de gainage dépend des caractéristiques thermiques de la résine employée. Cette distance dépend également de la vitesse de tirage du matériau extrudé. T Cette distance doit, de préférence, être la plus réduite possible et de façon pratique se trouve habituellement comprise entre 0,1 et 4 mètres. Les rapports massiques polymère d'imprégnation sur polymère standard de matrice dépendent du taux massique de fibres visé en final. Conformément à un mode de réalisation particulier du procédé selon l'invention, dans une première étape, on fait passer les rovings dans une zone d'embarrage pour les épanouir, on leur fait traverser une filière d'imprégnation alimentée, au moyen d'une extrudeuse, en résine thermoplastique d'imprégnation, les rovings imprégnés passent dans une seconde zone d'embarrage et ils traversent une filière de conformation, et, dans une seconde étape, les rovings imprégnés de résine thermoplastique de matrice traversent une filière de recouvrement, située sensiblement dans l'alignement de l'outillage de la première étape, alimentée, par une seconde extrudeuse, en résine thermoplastique de matrice à laquelle au moins une charge a été incorporée. Concernant l'incorporation de la ou des charges dans la résine thermoplastique de matrice, on peut réaliser un pré-compound de la résine thermoplastique de matrice et de la ou des charges par malaxage avant extrusion, avec emploi d'un comalaxeur Buss par exemple, ou bien on peut ajouter directement la ou les charges sur l'extrudeuse qui alimente la filière de recouvrement. Le procédé qui vient d'être décrit conduit à des rubans ou à des joncs que l'on découpe pour former des granules. Les granulés ont généralement une longueur allant de 3 mm à 100 mm. Une description plus détaillée des deux étapes du procéde selon l'invention a été faite dans le préambule de la présente description, avec référence à EP-B-0 342 080. Les Exemples suivants illustrent la présente invention sans toutefois en limiter la portée. Dans ces Exemples: - les pourcentages sont en poids sauf indication contraire; - les valeurs des indices de fusion (Melt Index) ont été mesurées à 230 C, sous 2,16 kg, conformément à la norme ISO 1133:91; - les essais de flexion trois points (norme ISO 178) et de choc Charpy (norme ISO 179) ont été réalisés sur des éprouvettes de 80 x 10 x 4 mm3, découpées dans des plaques injectées suivant le sens parallèle à l'injection; et - l'aspect de surface a été évalué à partir du critère de profil Ra retenu dans l'industrie automobile française selon la norme E 05 015, Ra correspondant à l'écart arithmétique moyen du profil. La filière d'imprégnation utilisée est du même type que celle de la Figure 1 de FR-2 630 967 et comporte les zones suivantes: - Zone 1 d'embarrage: longueur: 70 mm - largeur: 145 mm - entrefer: 5 mm - entrée évasée et une chicane au dôme de 10 mm de hauteur - Zone 2 de filière d'imprégnation: longueur: 125 mm - largeur: 100 mm - six canaux d'alimentation de section rectangulaire 20 x 5 mm - entrefer en sortie de zone: 5 mm - Zone 3 d'embarrage: - longueur: 200 mm - largeur: 100 mm - embarrage sinusoidal à 7 crêtes - amplitude inter-crétes: 25 mm entrefer: 3 mm - Zone 3 bis de trempage (identique à la zone 4) - longueur: 500 mm - largeur: 145 mm Zone 4 de conformation: - filière à six trous de 1,8 à 2 mm de diamètre longueur: 175 mm - largeur: 100 mm. EXEMPLE 1 Dans une première étape, on réalise l'imprégnation des fibres de verre dans une filière d'imprégnation alimentée par une extrudeuse monovis en équerre. Cette extrudeuse est elle-même alimentée en polypropylène maleisé à 1% d'anhydride maléique, ayant un indice de fusion (Melt Index) d'environ 400. Elle est maintenue à la température moyenne de 200 C. On fait passer dans la filière d'imprégnation maintenue à 320 C six rovings de verre E 2400 tex. On tire à la vitesse de 22,2 mètres/minute des joncs possédant un taux massique de verre d'environ 70%, par des orifices de 1,8 mm de diamètre. Ces joncs passent ensuite dans une filière de gainage placée à 20 cm de la première. Cette seconde filière, sensiblement dans l'alignement de la première, est maintenue à la température de 270 C. Elle est montée en équerre sur une extrudeuse monovis maintenue à la température moyenne de 280 C et alimentée par le mélange suivant, réalisé au préalable sur un comalaxeur Buss: - 60% de polypropylene homopolymère ayant un indice de fusion d'environ 40; - 20% de mica; et - 20% de billes de verre pleines. A partir des orifices de 5,4 mm de cette filière, sont tirés des joncs de taux de verre massique 20% environ qui sont ensuite refroidis et granulés à la longueur de 15 mm. Les propriétés mécaniques et l'aspect de surface du produit moulé par injection sont donnés dans le Tableau 1. EXEMPLE 2 (comparatif) On reprend l'Exemple 1 à ceci près que l'extrudeuse en équerre de la filière de gainage est alimentée par un polypropylène homopolymère ayant un indice de fusion d'environ 40. Les propriétés mécaniques et l'aspect de surface du produit moulé par injection sont donnés dans le Tableau 1. On constate par ailleurs qualitativement un moins bon aspect de surface des plaques injectées à partir des granulés que dans le cas de l'Exemple 1. EXEMPLE 3 Dans une première étape, on réalise l'imprégnation des fibres de verre dans une filière d'imprégnation alimentée par une extrudeuse monovis en équerre. Cette extrudeuse est elle-même alimentée par un mélange de: - 77% de polypropylène homopolymère ayant un indice de fusion d'environ 40, et 23% de polypropylene maléisé à 1% d'anhydride maléique, ayant un indice de fusion d'environ 400. L'extrudeuse est maintenue à la température moyenne de 220 C. On fait passer dans la filière d'imprégnation maintenue à 400 C douze rovings de verre E 1200 tex, associés deux par deux au préalable par l'intermédiaire de colliers en céramique. On tire a la vitesse de Tmètres/minute des joncs possédant un taux massique de verre d'environ 60%, par des orifices de 2 mm de diamètre. Ces joncs passent ensuite dans une filière de gainage placée à 20 cm de la première. Cette seconde filière, sensiblement dans l'alignement de la première, est maintenue à la température de 250 C. Elle est montée en équerre sur une extrudeuse monovis maintenue à la température moyenne de 220 C et alimentée par le mélange suivant, réalisé au préalable sur un comalaxeur Buss:10 - 89% de polypropylene homopolymère ayant un indice de fusion d'environ 40; et - 1,5% de polypropylène maléisé à 1% d'anhydride maléique, ayant un indice de fusion d'environ 400; - 8% de wollastonite; et - 1,5% de talc. Les propriétés mécaniques et l'aspect de surface du produit moulé par injection sont donnés dans le Tableau 1. EXEMPLE 4 (comparatif On reprend l'Exemple 3 à ceci près que l'extrudeuse en équerre de la filière de gainage est alimentée par un polypropylène homopolymère ayant un indice de fusion d'environ 40. Les propriétés mécaniques et l'aspect de surface du produit moulé par injection sont donnés dans le Tableau 1. TABLEAU 1 Essai Exemple 1 Exemple 2 Exemple 3 Exemple 4 (invention) (comparatif) (invention) (comparatif) Flexion Module (MPa)........................... 7517 + 144 4400 + 195 5010 + 300 4250 + 230 Contrainte à la charge maxi (MPa)...... 97 + 5 79 + 4 81 + 9 84 + 10 Choc CharDpy Energie à -40 C (kJ/m2)................ 18 + 2 16 + 2 Energie à 23 C (kJ/m2)....................... 21,7+ 1,7 19, 9 + 1,5 Estimation rugosité (Ra) (pm)......... 0,8 1, 6 1,2 1,6 O0 G) (O --% cO Pli REVENDICATIONS 1 - Matériau de résine thermoplastique renforcée par des fibres longues, adapté au moulage notamment par injection, compression ou extrusion transfert, ledit 5 matériau comprenant des fibres continues sensiblement parallèles noyées individuellement dans une résine thermoplastique d'imprégnation, l'ensemble étant gainé de la matière thermoplastique destinée à être renforcée par lesdites fibres, appelée résine thermoplastique de matrice,10 caractérisé par le fait qu'au moins une charge a été incorporée à la résine thermoplastique de matrice. 2 - Matériau selon la revendication 1, caractérisé par le fait que la charge ou au moins l'une des charges est une charge organique.15 3 Matériau selon la revendication 2, caractérisé par le fait que la charge organique est constituée par du noir de carbone. 4 - Matériau selon la revendication 3, caractérisé par le fait que le noir de carbone est un noir de carbone ayant une surface spécifique de 50 à 1000 m2/g. - Matériau selon la revendication 1, caractérisé par le fait que la charge ou au moins l'une des charges est une charge minérale. 6 - Matériau selon la revendication 5, caractérisé par le fait qu'une charge minérale a une surface spécifique inférieure à 50 m2/g et plus généralement inférieure à m2/g. 7 - Matériau selon l'une des revendications 5 ou 6, caractérisé par le fait que la ou les charges minérales sont choisies parmi: (a) les charges minérales classiques telles, que: (al) la wollastonite, le kaolin calciné ou non, le talc, le mica, la craie précipitée ou non, le quartz, la silice, CaSO4, la dolomite (CaCO3eMgCO3), la montmorillonite (aluminosilicate), ces charges ayant une taille généralement comprise entre 0,05 gm et 1 mm; (a2) les billes de verre, ayant un diamètre généralement compris entre 0,5 tm et 5 mm; (a3) les fibres de verre ou de carbone, ayant une longueur généralement comprise entre 100 microns et 20 mm et un diamètre généralement compris en 0,5 micron et 1 mm; (b) les charges anti-feu, telles que Al(OH)3, Mg(OH)2, la huntite (3MgCO3*CaC03), l'hydromagnésite (3MgCO3eMg(OH)2*3H20), Sb203, Sb205, l'ammonium (poly)phosphate et la mélamine (poly)phosphate, ces charges ayant une taille généralement comprise entre 0,05 gm et 1 mm; (c) les charges à haute densité, telles que BaSO4, ZrSiO4, Fe304, ces charges ayant une taille généralement comprise entre 0,05 Mm et 1 mm; (d) les charges conductrices, telles que: (dl) les fibres métalliques, telles que les fibres d'aluminium, de cuivre, de fer, d'acier inoxydable, ces fibres ayant une longueur généralement comprise entre 100 microns et 20 mm et un diamètre généralement compris entre 0,5 micron et 1 mm; (d2) les fibres de verre recouvertes de métal tel que le nickel, ces fibres ayant une longueur généralement comprise entre 100 microns et 20 mm et un diamètre généralement compris entre 0,5 micron et 1 mm; (d3) les particules métalliques, telles que les flocons d'aluminium, ayant une dimension généralement de 0,1 à 10 mm2 x 5 Mm à 1 mm d'épaisseur; et (d4) les particules métallisées, telles que le mica recouvert de nickel ou les billes de verre recouvertes d'argent. 8 - Matériau selon l'une des revendications 5 ou 6, caractérisé par le fait que la ou les charges minérales sont des charges particulaires, ayant un diamètre moyen de taille des particules allant de 20 nm à 500 Am, plus particulièrement de 50 nm à 100 Am. 9 - Matériau selon l'une des revendications 1 à 8, caractérisé par le fait que la charge ou au moins une charge a été traitée en surface. - Matériau selon l'une des revendications 1 à 9, caractérisé par le fait que la charge ou les charges sont présentes dans une quantité suffisante pour faire disparaître la rugosité de surface des pièces moulées à partir de ce matériau, rugosité de surface due aux fibres longues de renforcement. 11 - Matériau selon l'une des revendications 1 à , caractérisé par le fait que la ou les charges représentent plus de 1% en poids du poids total résines d'imprégnation et de matrice + fibres longues + charge(s). 12 - Matériau selon la revendication 10, caractérisé par le fait que la ou les charges représentent au moins 2% en poids du poids total résines d'imprégnation25 et de matrice + fibres longues + charge(s). 13 - Matériau selon la revendication 12, caractérisé par le fait que la ou les charges représentent 2 à 30% en poids du poids total résines d'imprégnation et de matrice + fibres longues + charge(s). 14 - Matériau selon l'une des revendications 1 à 13, caractérisé par le fait qu'il a la composition suivante, pour 100% en poids de (A) + (B) + (C) + (D): (A) 10 à 50% en poids de fibres longues; et (B) 5 à 40 % en poids de résine thermoplastique d'imprégnation; (C) 20 à 88% en poids de résine de matrice (sans la ou les charges); (D) jusqu'à 30% en poids de la ou des charges, ladite résine de matrice pouvant contenir au moins un additif usuel, tel qu'un colorant ou un stabilisant. - Materiau selon l'une des revendications 1 à 14, caractérisé par le fait qu'il ne comprend pas de noir de carbone. 16 - Matériau selon l'une des revendications 1 à 15, caractérisé par le fait que les fibres longues sont des fibres de verre, de silice, de carbone ou d'aramide. 17 - Matériau selon l'une des revendications 1 à 16, caractérisé par le fait que les résines d'imprégnation et de matrice comprennent toutes deux un polymère du propylène. 18 - Matériau selon l'une des revendications 1 à 17, caractérisé par le fait que la résine d'imprégnation est un polypropylène maléisé à 0,5-1,5 % en poids d'anhydride maléique, ayant un MFI de 1 à 1000, mesuré à20 230 C sous 2,16 kg, ou un mélange d'un tel polypropylène avec un polypropylène homopolymère ayant un MFI de 1 à 1000, mesuré à 230 C sous 2,16 kg, et la résine de matrice est un polypropylène ayant un MFI de 1 à 100, mesuré à 230 C sous 2,16 kg, le cas échéant avec une quantité mineure d'un polypropylène maléisé à 0,5- 1,5% en poids d'anhydride maléique, ayant un MFI de 1 à 1000, mesuré à 230 C sous 2,16 kg. 19 - Matériau selon l'une des revendications 1 à 18, caractérisé par le fait que la résine d'imprégnation n'est pas ou ne comprend pas un polymère à base de (méth)acrylate d'alkyle dans le cas d'une résine thermoplastique halogénée de matrice incorporant une charge solide. - Granulés obtenus par découpe de joncs ou de rubans du matériau tel que défini à l'une des revendications 1 à 19. 21 - Procédé de fabrication d'un matériau de résine thermoplastique renforcée de fibres longues, tel que défini à l'une des revendications 1 à 19, caractérisé par le fait qu'il consiste à imprégner par extrusion lesdites fibres longues, sous forme de rovings, par une résine thermoplastique d'imprégnation dans une filière alimentée en5 tête d'équerre, lesdits rovings imprégnés étant ensuite repris, à une température supérieure à celle de fusion de la résine thermoplastique d'imprégnation, dans une seconde filière o ils sont gainés par la résine thermoplastique de matrice à laquelle au moins une charge a été incorporée.10 22 - Procédé selon la revendication 21, caractérisé par le fait que, préalablement à l'imprégnation des rovings par la résine thermoplastique d'imprégnation, les rovings sont épanouis par passage dans une zone d'embarrage, et par le fait qu'après l'imprégnation, les15 rovings sont tirés dans une seconde zone d'embarrage avant d'être conformés et de passer dans la seconde filière de gainage. 23 - Procédé selon l'une des revendications 21 ou 22, caractérisé par le fait que les rovings imprégnés de résine thermoplastique d'imprégnation sortent de la première filière, la résine se trouvant à l'état fondu, et entrent dans la seconde filière à une température comprise entre 40 et 80'C. 24 Procédé selon l'une des revendications 21 à 22, caractérisé par le fait que, dans une première étape, on fait passer les rovings dans une zone d'embarrage pour les épanouir, qu'on leur fait traverser une filière d'imprégnation alimentée, au moyen d'une extrudeuse, en résine thermoplastique d'imprégnation, que les rovings30 imprégnés passent dans une seconde zone d'embarrage et qu'ils traversent une filière de conformation, et par le fait que, dans une seconde étape, les rovings imprégnes de résine thermoplastique d'imprégnation traversent une filière de recouvrement, située sensiblement dans l'alignement de35 l'outillage de la première étape, alimentée, par une seconde extrudeuse, en résine thermoplastique de matrice à laquelle au moins une charge a été incorporée. T - - Procédé selon l'une des revendications 21 à 24, caractérisé par le fait qu'on réalise un pré-compound de la résine thermoplastique de matrice et de la ou des charges par malaxage avant extrusion. 5 26 - Procedé selon l'une des revendications 21 à , caractérisé par le fait qu'on ajoute directement la ou les charges sur l'extrudeuse qui alimente la filière de recouvrement. 27 - Procédé selon l'une des revendications 21 à 26, caractérisé par le fait qu'il conduit à des joncs ou des rubans que l'on découpe pour former des granulés.